КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составом керамических масс для производства кирпича.
Известна керамическая масса следующего состава, мас.%: глина тугоплавкая 20,0-30,0; кварцсодержащий компонент (кварциты) 70,0-80,0 [1]. Предел прочности при сжатии изделий, полученных из такой керамической массы, составляет 53,6-56 MПa.
Задачей изобретения является повышение морозостойкости кирпича, полученного из керамической массы.
Технический результат достигается тем, что керамическая масса для производства кирпича, содержащая глину тугоплавкую и кварцсодержащий компонент, дополнительно включает глицерин, а в качестве кварцсодержащего компонента - маршалит при следующем соотношении компонентов, мас.%: глина тугоплавкая 54,5-58,0; глицерин 0,5-1,0; маршалит 41,0-45,0.
В таблице приведены составы керамической массы для производства кирпича.
Таблица
Компоненты
Состав, мас.%:
1
2
3
Глина тугоплавкая
54,5
59,0
63,5
Глицерин
0,5
1,0
1,5
Маршалит
45,0
40,0
35,0
Предел прочности при сжатии, МПа
60-65
60-65
60-65
В составе керамической массы могут быть использованы качественные глины тугоплавкие любых месторождений.
Компоненты дозируют в требуемых количествах и смешивают. Массу увлажняют до 18-23% и формуют из нее кирпич, который сушат до влажности не более 6% и обжигают при температуре 1220-1300°C.
Источник информации
1. SU 1542932, C04B 33/00, 1990.